(57)【要約】【解決手段】 フッ素含有量が６４重量％以上で、含臭素および／または含ヨウ素化合物に由来する架橋部位を有し、過酸化物架橋可能な共重合体であり、その共重合体の成分単位組成が、（ａ）パーフロロ（メトキシメトキシエチルビニルエーテル）成分単位１０〜２５モル％、（ｂ）フッ化ビニリデン成分単位６０〜８０モル％、（ｃ）四フッ化エチレン成分単位５〜２０モル％、（ｄ）六フッ化プロピレン成分単位０〜１０モル％、及び（ｅ）架橋部位用として少量の臭素化および／またはヨウ素化不飽和フロロ炭化水素成分単位（（ａ）〜（ｄ）の合計を１００モル％とする）であるフッ素ゴムと、該フッ素ゴム１００重量部に対して、金属化合物を２重量部以上と、有機過酸化物を０．５〜６重量部と、多官能性モノマーを１〜１０重量部とを含有することを特徴とするフッ素ゴム系シール材用組成物及び該組成物を硬化してなるフッ素ゴム系シール材。【効果】常態物性（硬さ、引張強さ、伸び）は元より、耐熱性、耐寒性、耐燃料油性に優れ、自動車燃料用シール材料として好適に用いることができる。【選択図】なし【特許請求の範囲】
【請求項１】
フッ素含有量が６４重量％以上で、含臭素および／または含ヨウ素化合物に由来する架橋部位を有し、過酸化物架橋可能な共重合体であり、その共重合体の成分単位組成が、
（ａ）パーフロロメトキシメトキシエチルビニルエーテル成分単位 １０〜２５モル％、
（ｂ）フッ化ビニリデン成分単位                          ６０〜８０モル％、
（ｃ）四フッ化エチレン成分単位                          ５〜２０モル％、
（ｄ）六フッ化プロピレン成分単位                        ０〜１０モル％、
及び
（ｅ）架橋部位用として少量の臭素化および／またはヨウ素化不飽和フロロ炭化水素成分単位（（ａ）〜（ｄ）の合計を１００モル％とする）
であるフッ素ゴムと、
該フッ素ゴム１００重量部に対して、
金属化合物を２重量部以上と、
有機過酸化物を０．５〜６重量部と、
多官能性モノマーを１〜１０重量部と
を含有することを特徴とするフッ素ゴム系シール材用組成物。
【請求項２】
上記フッ素ゴム系シール材用組成物が、燃料油、潤滑油、作動油等の油類；芳香族炭化水素；脂肪族炭化水素；アルコールのうちの何れかの収容物のシール材形成用として用いられる、請求項１に記載のフッ素ゴム系シール材用組成物。
【請求項３】
上記フッ素ゴム系シール材用組成物が、自動車燃料用フッ素ゴム系シール材形成用として用いられる、請求項１に記載のフッ素ゴム系シール材用組成物。
【請求項４】
さらに、瀝青質微粉末を上記フッ素ゴム（ＦＫＭ）１００重量部あたり２〜４０重量部の量で含有することを特徴とする請求項１〜３の何れかに記載のフッ素ゴム系シール材用組成物。
【請求項５】
さらに、偏平状充填剤を上記フッ素ゴム（ＦＫＭ）１００重量部あたり２〜４０重量部の量で含有することを特徴とする請求項１〜４の何れかに記載のフッ素ゴム系シール材用組成物。
【請求項６】
上記請求項１〜５の何れかに記載のフッ素ゴム系シール材用組成物を架橋してなるフッ素ゴム系シール材。
【請求項７】
上記フッ素ゴム系シール材が、燃料油、潤滑油、作動油等の油類；芳香族炭化水素；脂肪族炭化水素；アルコールのうちの何れかの収容物のシール材用として用いられる、請求項６に記載のフッ素ゴム系シール材。
【請求項８】
上記フッ素ゴム系シール材が、自動車燃料用フッ素ゴム系シール材用として用いられる、請求項６に記載のフッ素ゴム系シール材。
【請求項９】
ＪＩＳ Ｋ ６２６１に規定のＴＲ試験における、シール材のＴＲ１０値が−３５℃以下であり、かつ、ＪＩＳ Ｋ ６２５８に規定された、２５℃、１６８時間でのメタノールによるシール材の膨潤量が＋２０％以内である、請求項６〜８の何れかに記載のフッ素ゴム系シール材。
【請求項１０】
上記フッ素ゴム系シール材がスクィーズパッキンである請求項６〜９の何れかに記載のフッ素ゴム系シール材。
【発明の詳細な説明】
【技術分野】
【０００１】
本発明は、自動車燃料用フッ素ゴム系シール材形成用として好適なフッ素ゴム系シール材用組成物および自動車燃料用として好適なフッ素ゴム系シール材に関する。さらに詳しくは、本発明は、耐熱性、耐寒性、耐燃料油性に優れ、自動車燃料用として好適なフッ素ゴム系シール材が得られるようなフッ素ゴム系シール材用組成物および得られたシール材に関する。
【背景技術】
【０００２】
自動車燃料用シール材としては、燃料タンク等からの燃料油漏れを完璧に防止し得る「耐燃料油性」が求められており、これまでフッ素ゴムを中心に使用されている。
【０００３】
しかも、自動車燃料油としては、一般に使用される炭化水素燃料であるガソリンの他に、燃焼効率などの面でエーテルやアルコールなどの含酸素燃料も使用されつつある。
【０００４】
含酸素燃料に対しては、シール材中のフッ素含有量を増加させることで、対応可能であるが、フッ素含有量を増加させるとシール材の耐寒性が悪化し、冬季の寒冷地などでは燃料漏れを生じる可能性がある。しかしながら、シール材中のフッ素含有量を減少させると、耐寒性は良好になるが含酸素燃料に対しての耐性がなくなってしまうという問題点があり、耐含酸素燃料性と耐寒性の両者を同時に満足させることでさえも、非常に困難である。
【０００５】
このため、例えば、デュポンダウエラストマー社製フッ素ゴム系シール材である「ＧＬＴ」シリーズや「ＧＦＬＴ」シリーズのように、従来は、パーフロロ（メチルビニルエーテル）を用いて、得られるシール材の耐寒性と耐含酸素燃料性のバランスの向上が図られていたが、これら特性は充分でなかった。
【０００６】
そこで、耐熱性はもとより、耐寒性、耐燃料油性特に耐含酸素燃料性に優れ、自動車燃料用フッ素ゴム系シール材として好適に使用し得るシール材の開発が求められている。
【発明の開示】
【発明が解決しようとする課題】
【０００７】
本発明は、上記のような従来技術に伴う問題点を解決しようとするものであって、フッ素ゴムの耐寒性、耐燃料油性、特に耐含酸素燃料性を改善することにより、自動車燃料用インジェクターなど、自動車燃料と接する部位等でシール材として好適に使用できる、シール材用組成物を提供することを目的としている。
【０００８】
また、本発明は、フッ素ゴムの耐寒性、耐燃料油性、特に耐含酸素燃料性を改善することにより、自動車燃料用フッ素ゴム系シール材として好適に使用し得るシール材を提供することを目的としている。
【課題を解決するための手段】
【０００９】
本発明に係るフッ素ゴム系シール材用組成物は、フッ素含有量が６４重量％以上で、含臭素および／または含ヨウ素化合物に由来する架橋部位を有し、過酸化物架橋可能な共重合体であり、その共重合体の成分単位組成が、
（ａ）パーフロロメトキシメトキシエチルビニルエーテル成分単位 １０〜２５モル％、
（ｂ）フッ化ビニリデン成分単位                          ６０〜８０モル％、
（ｃ）四フッ化エチレン成分単位                            ５〜２０モル％、
（ｄ）六フッ化プロピレン成分単位                          ０〜１０モル％、
及び
（ｅ）架橋部位用として少量の臭素化および／またはヨウ素化不飽和フロロ炭化水素成分単位（（ａ）〜（ｄ）の合計を１００モル％とする）
であるフッ素ゴムと、
該フッ素ゴム１００重量部に対して、
金属化合物を２重量部以上と、
有機過酸化物を０．５〜６重量部と、
多官能性モノマーを１〜１０重量部と
を含有することを特徴としている。
【００１０】
本発明に係る上記フッ素ゴム系シール材用組成物は、燃料油、潤滑油、作動油等の油類；芳香族炭化水素；脂肪族炭化水素；アルコールのうちの何れかの収容物のシール材形成用として好適に用いられ、特に、自動車燃料用フッ素ゴム系シール材形成用として好適に用いられる。
【００１１】
本発明に係る上記フッ素ゴム系シール材用組成物は、さらに、瀝青質微粉末を上記フッ素ゴム（ＦＫＭ）１００重量部あたり２〜４０重量部の量で含有することが好ましい。
【００１２】
本発明に係る上記フッ素ゴム系シール材用組成物は、さらに偏平状充填剤を上記フッ素ゴム（ＦＫＭ）１００重量部あたり２〜４０重量部の量で含有することが好ましい。
【００１３】
本発明に係るフッ素ゴム系シール材は、上記の何れかに記載のフッ素ゴム系シール材用組成物を架橋してなることを特徴としている。
【００１４】
本発明に係る上記フッ素ゴム系シール材は、燃料油、潤滑油、作動油等の油類；芳香族炭化水素；脂肪族炭化水素；アルコールのうちの何れかの収容物のシール材用として好適に用いられ、特に、自動車燃料用フッ素ゴム系シール材用として好適に用いられる。
【００１５】
本発明に係る上記フッ素ゴム系シール材は、ＪＩＳ Ｋ ６２６１に規定のＴＲ試験における、シール材のＴＲ１０値が−３５℃以下であり、かつ、ＪＩＳ Ｋ ６２５８に規定された、２５℃、１６８時間でのメタノールによるシール材の膨潤量が＋２０％以内であることが、特に上記自動車燃料用シール材などの用途に用いる上で好ましい。
【発明の効果】
【００１６】
本発明に係る上記組成物を架橋（加硫）すれば、フッ素ゴムの耐寒性、耐含酸素燃料性がバランス良く改善され、自動車燃料用インジェクターなど、自動車燃料油やアルコール混合油等と接する部位、あるいはこれら燃料油が蒸気等として存在する部位で使用されても、燃料油などによりシール材が膨潤あるいは界面で剥離せず、燃料油の透過、燃料油の漏れ、シール材の劣化、腐食、変質、崩壊、変形などの発生がないか、あっても極めて少なく、「耐燃料油性」、特に耐含酸素燃料性に優れ、また、冬季の寒冷地など極低温下におかれても、シール材の硬化、ひび割れ（低温脆化）などの発生がなく「耐寒性」に優れ、シール材として好適に使用できるフッ素ゴム系シール材が得られ、これらのシール材は上記用途に好適に使用できる。
【００１７】
このフッ素ゴム系シール材は、耐熱性、耐寒性、耐燃料油性（特に耐含酸素燃料性）がバランス良く優れており、上記用途に、中でも自動車燃料用フッ素ゴム系シール材として好適に使用される。
【００１８】
上記フッ素ゴム系シール材は、例えば、スクィーズパッキンとして好適に用いられる。
【発明を実施するための最良の形態】
【００１９】
以下、本発明に係るフッ素ゴム系シール材用組成物およびフッ素ゴム系シール材について具体的に説明する。
＜フッ素ゴム系シール材用組成物＞
本発明に係るフッ素ゴム系シール材用組成物（シール材用組成物、組成物等とも言う。）は、以下に詳述する過酸化物架橋可能なフッ素ゴムと、金属化合物（腐食防止剤、受酸剤）と、有機過酸化物と、多官能性モノマーとを含有している。
【００２０】
本発明の好ましい態様においては、このシール材用組成物には、さらに、瀝青質微粉末、偏平充填剤等が含まれていてもよい。
＜過酸化物架橋可能なフッ素ゴム＞
本発明で用いられる過酸化物架橋可能なフッ素ゴムは、測定・算出法：Ｆ１９ＮＭＲ法により求められるフッ素含有量が６４ 重量％以上、好ましくは６５〜６８重量％であり
、含臭素および／または含ヨウ素化合物に由来する架橋部位を有しており、
このようなフッ素ゴム（含フッ素共重合体）は、該共重合体中に（ａ）パーフロロメトキシメトキシエチルビニルエーテル（ＰＭＭＥＶＥ）：「ＣＦ3Ｏ−ＣＦ2Ｏ−Ｃ2Ｆ4−Ｏ−ＣＦ＝ＣＦ2」から誘導される成分単位（以下、単に、パーフロロメトキシメトキシエ
チルビニルエーテル（ＰＭＭＥＶＥ）成分単位などと略称する。他の成分についても以下同様に略称する。）を１０〜２５モル％、好ましくは１３〜２２モル％と、（ｂ）フッ化ビニリデン（ＶｄＦ）成分単位を６０〜８０モル％、好ましくは６５〜７５モル％と、（ｃ）四フッ化エチレン（ＴＦＥ）成分単位を５〜２０モル％、好ましくは１２〜１８モル％で含み、および（ｄ）六フッ化プロピレン（ＨＦＰ）成分単位を必要により０〜１０モル％、この六フッ化プロピレン成分単位を含む場合には、好ましくは０．５〜８モル％の量（これら共重合成分単位（ａ）〜（ｄ）の合計：１００モル％）で、及び、
上記含フッ素共重合体中の共重合成分単位の合計（（ａ）＋（ｂ）＋（ｃ）＋（ｄ））１００モル％に対して、架橋部位用として（ｅ）臭素化および／またはヨウ素化不飽和フロロ炭化水素成分単位を少量で、例えば、共重合成分単位であるＰＭＭＥＶＥ、ＶｄＦ、ＴＦＥ、ＨＦＰの各成分単位の合計１００モルあたり、架橋部位用成分単位である臭素化および／またはヨウ素化不飽和フロロ炭化水素成分単位を０．０１〜３モルの量で、含有してなる含フッ素共重合体である。
【００２１】
このフッ素ゴムを形成する際に用いられるフッ素ゴム系シール材用組成物中あるいは含フッ素共重合体中のフッ素含有量が上記範囲にあると、得られるシール材は、耐寒性と耐燃料油性のバランスが良好となる傾向があり、フッ素ゴム形成用組成物中あるいは含フッ素共重合体中のフッ素含有量が上記範囲を下まわるとシール材の耐寒性は良好になるが、耐燃料油性が悪化する傾向があり、また上記範囲を上回るとシール材の耐燃料油性は良好になるが、耐寒性が悪化する傾向がある。また、上記含フッ素共重合体中の各成分単位がそれぞれ、上記量で用いられると、得られるフッ素ゴム系シール材はゴム的な柔軟性を示し、また、充分な耐寒特性、耐燃料油性等にバランス良く優れる傾向があり、特に自動車燃料用フッ素ゴム系シール材などとして好適に使用できる。
【００２２】
特に、フッ素ゴムを形成する際に用いられるフッ素ゴム系シール材用組成物中あるいは含フッ素共重合体中のパーフロロメトキシメトキシエチルビニルエーテル（ＰＭＭＥＶＥ）成分単位含量が上記範囲を下まわると得られるシール材は耐寒性、燃料油性とも悪化する傾向があり、また上回ると機械強度が低下する傾向があり、また、
フッ化ビニリデン（ＶｄＦ）成分単位含量が上記範囲を上回ると得られるシール材は耐燃料油性が悪化する傾向があり、また下まわると耐寒性が悪化する傾向があり、また、
フッ素ゴムを形成する際に用いられるフッ素ゴム系シール材用組成物中あるいは含フッ素共重合体中の四フッ化エチレン（ＴＦＥ）成分単位含量が上記範囲を上回ると耐寒性が
悪化する傾向があり、また下まわると耐燃料油性が悪化する傾向があり、また、
必要により用いられる六フッ化プロピレン（ＨＦＰ）成分単位含量が特に上記範囲を上回るとシール材の耐寒性が悪化する傾向がある。
【００２３】
さらに、架橋部位用として臭素化および／またはヨウ素化不飽和フロロ炭化水素成分単位は、上記量で用いれば、架橋されることにより適度の架橋度となり、充分な耐寒特性、耐燃料油性等にバランス良く優れるフッ素ゴム（加硫・硬化物）となる傾向がある。
【００２４】
上記した臭素化および／またはヨウ素化不飽和フロロ炭化水素成分単位形成用のモノマーとしては、１-ブロモ-２-ヨード-パーフロロエタン、１-ブロモ-３-ヨード-パーフロロプロパンなどが挙げられる。
【００２５】
この含フッ素共重合体中においては、用いられた各モノマーは、その炭素・炭素２重結合部位で２重結合が開裂して単結合のモノマーユニット（重合単位、成分単位などとも言う。）となり、隣接するモノマーユニットと互いに結合（連結）しているものと考えられる。そして、得られた含フッ素共重合体では、用いられた含フッ素単量体由来の含フッ素成分単位が、ランダムあるいは規則的に配列しており、固体または液体状であり、その分子量は、含フッ素共重合体の成形加工性や機械的諸特性等を考慮して適宜決定可能であるが、分子量の指標としての極限粘度［η］（測定法：ウベローデ粘度計での３５℃における落下時間から求めたもの。）が通常、０．２〜５．０dl/g、好ましくは、０．４〜３．０dl/gであることが成形加工性の点から望ましい。
【００２６】
なお、自動車用燃料、特に含酸素燃料には、『Ａｇｇｒｅｓｓｉｖｅ』成分と称される酸性物質が存在し、これがゴム−金属接触部分にさびを発生させる原因と考えられており、本発明では、フッ素ゴム系シール材用組成物およびフッ素ゴム系シール材に金属化合物を上記量で添加・含有しているので、『Ａｇｇｒｅｓｓｉｖｅ』成分をシール材内部に吸収し、シール材−金属間の電池作用を防止することによって、本発明のフッ素ゴム系シール材を特に自動車燃料用シール材などとして用いる場合には、このフッ素ゴム系シール材と接する金属製部材の腐食促進を、効率よく防止できるのであろうと考えられる。
【００２７】
このような過酸化物架橋可能なフッ素ゴムは、常法に準じて製造される。
【００２８】
このような過酸化物架橋可能なフッ素ゴム（未加硫ゴム、未架橋の含フッ素共重合体などとも言う。）のムーニー粘度（ＪＩＳ Ｋ６３００準拠、ＭＬ1+10，１２１℃）はゴム
加工上１０〜１２０、好ましくは２０〜８０であることが望ましいが、特に制限はない。
【００２９】
＜金属化合物＞
金属化合物は、腐食防止剤と受酸剤としての機能を有し、該金属化合物としては、水酸化カルシウム、酸化亜鉛、ハイドロタルサイト、酸化マグネシウム等が挙げられる。本発明では、これらの金属化合物は、１種または２種以上混合するなど、１種または２種以上組み合わせて使用することができる。
【００３０】
このような金属化合物は、ゴム系シール材と当接する金属製部材の腐食防止効果などを有しているが、上記した種々の機能・効果を考慮すると、過酸化物架橋可能な（未架橋）フッ素ゴム１００重量部に対して、通常２重量部以上、好ましくは５〜１５重量部の量で用いられる。
【００３１】
このような金属化合物として、上市されているものとしては、例えば、近江化学工業社製の「カルディック」（水酸化カルシウム）、堺化学工業社製の亜鉛華（酸化亜鉛）、協和化学工業社製の「ＤＨＴシリーズ」（ハイドロタルサイト）などが挙げられる。
＜有機過酸化物＞
有機過酸化物としては、一般にゴムに使用可能なものであれば特に制限なく使用でき、過酸化物架橋可能なフッ素ゴム（ＦＫＭ）１００重量部に対して、通常０．５〜６重量部、好ましくは１〜５重量部の量で用いられる。
【００３２】
有機過酸化物の配合量が、特に０．５重量部未満では、充分な架橋密度が得られず、また特に６重量部を超えると、発泡により架橋成形物が得られなかったり、得られてもゴム弾性、伸びが低下する傾向がある。
【００３３】
有機過酸化物としては、例えば、第３ブチルパーオキサイド、ジクミルパーオキサイド、第３ブチルクミルパーオキサイド、１，１−ジ（第３ブチルパーオキシ）３，３，５−トリメチルシクロヘキサン、２，５−ジメチル−２，５−ジ（第３ブチルパーオキシ）ヘキサン、２，５−ジメチル−２，５−ジ（第３ブチルパーオキシ）ヘキシン−３、１，３−ジ（第３ブチルパーオキシイソプロピル）ベンゼン、２，５−ジメチル−２，５−ジ（ベゾイルパーオキシ）ヘキサン、第３ブチルパーオキシベンゾエート、第３ブチルパーオキシイソプロピルカーボネート、ｎ−ブチル−４，４−ジ（第３ブチルパーオキシ）バレレートなどが挙げられる。これら有機過酸化物は、１種または２種以上組み合わせて用いることができる。
【００３４】
＜多官能性モノマー＞
多官能性モノマーとしては、一般にゴムに使用可能なものであれば、特に制限なく使用でき、過酸化物架橋可能なフッ素ゴム（ＦＫＭ）１００重量部に対して、通常１〜１０重量部、好ましくは２〜８重量部の量で用いられる。
【００３５】
多官能性モノマーの配合量が過酸化物架橋可能なフッ素ゴム（ＦＫＭ）１００重量部に対して、特に１重量部未満では、充分な架橋密度が得られず、また、特に１０重量部を超える量で用いても、発泡により、架橋成形物が得られなかったり、得られても弾性、伸びが低下する傾向がある。
【００３６】
多官能性モノマーとしては、例えば、トリアリルイソシアヌレート、トリアリルシアヌレート、トリアリルトリメリテート、トリメチロールプロパントリメタクリレート、Ｎ，Ｎ'−ｍ−フェニレンビスマレイミドなどが挙げられる。これら多官能性モノマーは、１
種または２種以上組み合わせて用いることができる。
【００３７】
＜瀝青質微粉末＞
瀝青質微粉末としては、石炭を粉砕し、平均粒径φ１０μｍ以下（通常φ１〜１０μｍ）、好ましくは３〜８μｍに微粉末化したものを使用でき、必要によりこの瀝青質微粉末を用いる場合には、過酸化物架橋可能なフッ素ゴム（ＦＫＭ）１００重量部に対して、通常２〜４０重量部、好ましくは５〜３０重量部の量で用いられる。この瀝青質微粉末の平均粒径φが上記範囲を超え、特に１０μｍを超えると、ゴムの破断強度（ＴＢ）または破断伸び（ＥＢ）が小さく実用レベルの補強性がみられない。
【００３８】
また、瀝青質微粉末の配合量が、過酸化物架橋可能なフッ素ゴム（ＦＫＭ）１００重量部に対して、特に２重量部未満では、添加効果すなわち瀝青質微粉末を添加することで、シール材の耐熱性が向上し、長寿命化が可能になる効果が乏しく、一方、特に４０重量部を超える量で添加すると、得られる配合物（組成物）の粘度が高すぎて、混練や成形に支障をきたす傾向がある。
【００３９】
瀝青質微粉末として上市されているものとしては、例えば、「平均粒径６μｍ、Ｋｅｙｓｔｏｎｅ  Ｆｉｌｌｅｒ  ＆  Ｍｆｇ製、Ｍｉｎｅｒａｌ  Ｂｌａｃｋ  ３２５ＢＡ」
などが挙げられる。
＜偏平状充填剤＞
偏平状充填剤は、自動車燃料用フッ素ゴム系シール材中にあって、シール材料の燃料遮蔽性の向上に寄与し、燃料の蒸散を一層抑制することが可能になる。
【００４０】
偏平充填剤としては、例えば、クレー、マイカ、グラファイト、二硫化モリブデン等が挙げられ、１種または２種以上組み合わせて用いられる。
【００４１】
これらの偏平充填剤は、平均粒子径φが０．５〜５０μｍ、好ましくは５〜３０μｍで、アスペクト比が３以上、好ましくは５〜３０のものが用いられる。平均粒子径またはアスペクト比がこれ以下のものを用いると、燃料遮蔽性の向上が見られない。一方、これ以上の平均粒子径のものを用いると、実用レベルの補強性が得られない（具体的には、ゴムの破断強度または破断伸びが小さい。）。
【００４２】
このような偏平状充填剤は、必要により、上記フッ素ゴム（ＦＫＭ）１００重量部あたり通常、２〜４０重量部、好ましくは５〜３０重量部の量で用いられる。この偏平状充填剤の配合量が特に２重量部に未満では添加効果である燃料の遮蔽性の向上が見られず、また、特に４０重量部を超える量で添加すると、得られるシール材形成用組成物の粘度が上昇し混練できなくなる傾向があり、また、加硫してなるシール材は、非常に硬くなる傾向がある。
＜その他の配合成分＞
ゴム組成物中には、以上の必須成分以外に、ゴムの配合剤として、カーボンブラック、ホワイトカーボンなどの補強剤；
上記形状（平均粒径、アスペクト比）の偏平充填剤以外のタルク、クレー、グラファイト、珪酸カルシウムなどの充填剤；
ステアリン酸、パルミチン酸、パラフィンワックスなどの加工助剤；
老化防止剤；可塑剤；
など、ゴム工業で一般的に使用されている配合剤が、必要に応じて適宜添加されて用いられる。
【００４３】
このような配合組成の架橋性含フッ素共重合体組成物を得るには、上記成分を配合し、該組成物が加硫（架橋）されないような温度、圧力条件、例えば、常温、常圧下に、必要により攪拌、混練等すればよい。なお、この攪拌・混練の際には、インターミックス、ニーダー、バンバリーミキサーなどの混練機またはオープンロールなどを使用することができる。
＜架橋（加硫）＞
架橋（加硫）成形体であり、特に、自動車燃料用フッ素ゴム系シール材に代表される用途に好適に使用されるフッ素ゴム系シール材（単に、シール材とも言う。）を調製するには、圧縮成型、移送成型、射出成型、押出成型、カレンダー成型等の一般のゴム成型法を適宜利用でき、例えば、上記フッ素ゴム系シール材用組成物（配合物）を、射出成形機、圧縮成形機、加硫プレスなどを用いて、通常、１５０〜２００℃で３〜６０分程度加熱（一次加硫）する。さらに、必要に応じて、加熱オーブンなどを用いて、通常、１５０〜２５０℃程度で１〜２４時間程度加熱（二次加硫）してもよい。なお、上記加硫は、必要により、加圧下に行ってもよく、また上記組成物を、所定の型内に充填して行ってもよい。
【００４４】
このような架橋反応においては、架橋性含フッ素共重合体中より臭素またはヨウ素が有機過酸化物により脱離され、その脱離部分に多官能性モノマーが反応・結合して架橋構造が形成されているものと考えられる。
＜シール材の用途＞
このようにして得られるシール材は、加硫成形品であり、耐燃料油性と耐寒性にバラン
ス良く優れ、耐熱性等にも優れているため、その好適な用途としては、燃料インジェクター（燃料噴射装置、特に電磁弁型燃料噴射装置）、燃料ポンプ、燃料タンク、燃料配管などにおける、燃料あるいはその気体と接触する部位に使用されるスクィーズパッキン（例：Ｏ−リング、Ｘ−リング、Ｄ−リング、角リングなど。）その他のパッキン(例：Ｕパ
ッキン、Ｖパッキン、Ｌパッキン、Ｊパッキンなどのリップパッキン)、ダイヤフラム、
ライニング、ロール、オイルシール等が挙げられる。
【００４５】
図１に、本発明のフッ素ゴム系シール材を燃料インジェクタ（燃料噴射装置）のＯ−リングとして使用した態様を示す。
【００４６】
シール対象としては、自動車燃料油に限定されず、潤滑油、作動油等の油類の他、芳香族炭化水素、脂肪族炭化水素、アルコールなども包含される。
【００４７】
このような本発明に係るフッ素ゴム系シール材は、耐低温性すなわち耐寒性の評価基準である、ＪＩＳ Ｋ ６２６１（加硫ゴムの低温試験方法）に規定のＴＲ試験における、シール材のＴＲ１０値が−３５℃以下、好ましくは−３９℃以下であり、また、耐燃料油性の評価基準である、ＪＩＳ Ｋ ６２５８（加硫ゴムの耐燃料油浸漬試験方法）に規定された、２５℃、１６８時間でのメタノールによるシール材の膨潤量が、通常、＋２０％以内、好ましくは＋１０％以内であることが望ましい。
［発明の効果］
本発明のフッ素ゴム系シール材、特に自動車燃料用フッ素ゴム系シール材は、上記フッ素ゴム系シール材用組成物、好ましくは上記自動車燃料用フッ素ゴム系シール材用組成物を加硫（架橋）してなり、常態物性（硬さ、引張強さ、伸び）は元より、耐熱性、耐寒性、耐燃料油性（特に耐含酸素燃料油性）にバランス良く優れ、自動車燃料用シール材料として好適に用いることができる。
［実施例］
以下、本発明に係るフッ素ゴム系シール材用組成物、特に自動車燃料用フッ素ゴム系シール材用組成物および、フッ素ゴム系シール材、特に自動車燃料用フッ素ゴム系シール材について、実施例によりさらに具体的に説明するが、本発明は、かかる実施例により何ら限定されるものではない。
【００４８】
なお、以下の実施例、比較例などで用いた試験方法、配合成分の組成、物性等は、以下の通り。
＜試験方法＞
［低温シール試験（Ａ）］
図２は、低温シール試験(Ａ)に用いた治具の断面模式図である。この低温試験用治具１０は、下部治具２と、その上面にセットされる上部治具１とからなる。下部治具２の上面２ａには、平面リング状の溝４が設けられており、該溝内には、「Ｐ−２４ Ｏ−リング
」３が嵌着されている。また、上部治具１には、上下に貫通する孔５が設けられ、孔５内の下部５ａには、フッ素系不活性液体（商品名「フロリナート（Ｒ）」、米国３Ｍ社製）ａが入れられ、その液体ａの下面は下部治具２の上面２ａと接し封止されている。また、上記液体ａの上方には、液体ａを加圧可能にプレス６が配設されている。
【００４９】
以下の低温シール試験(Ａ)では、このような図２に示す低温シール試験用治具のａ部にフッ素系不活性液体（「フロリナートＦＣ７７」（Ｒ）、米国３Ｍ社製）を入れた後、−４５℃の恒温槽に１時間放置する。
【００５０】
その後、図２中、矢印（→）で示すように、プレス６を押し下げて１ＭＰａの圧力をかけ、下部治具２と上部治具１との接合面ｂからの上記フッ素系不活性液体の漏れの有無を確認する。
［燃料シール試験］
燃料シール試験も、図２に示す治具を用いて行う。
【００５１】
すなわち、燃料シール試験では、図２に示す治具のａ部に、フッ素系不活性液体（商品名「フロリナートＦＣ７７（Ｒ）」、米国３Ｍ社製）ａに代えて、メタノールを入れた後、２５℃で１６８時間放置する。その後、メタノールを除去し、代わりに上記フッ素系不活性液体「フロリナートＦＣ７７」を入れた後、図２中、矢印（→）で示すように、プレス６を押し下げて、１ＭＰａの圧力をかけ、下部治具２と上部治具１との接合面ｂ部からの上記フッ素系不活性液体「フロリナートＦＣ７７」の漏れの有無を確認する。
［腐食試験］
ＳＰＣＣ板（ＪＩＳＧ３１４１に規定された冷間圧延鋼板、寸法：縦５ｃｍ×横２ｃｍ×２ｍｍ（厚））にゴム試験片（寸法：縦３ｃｍ×横１ｃｍ×２ｍｍ（厚））を挟み、燃料油Ｃ／メタノール＝５０／５０ｖｏｌ％の混合燃料にＡｇｇｒｅｓｓｉｖｅ  ｓｏｌｕｔｉｏｎ（水、塩酸、硫酸ナトリウム混合溶液）を２ｖｏｌ％添加した混合燃料中で１００℃、１６８時間放置後、試料（ゴム試験片）を取り出し、ＳＰＣＣとゴムが接触していた部分を観察し腐食の有無を確認する。
［燃料透過試験］
図３に示す治具５０にて燃料透過試験を行った。
【００５２】
すなわち、燃料透過試験は、図３に示すように上部が開口した容器状治具２０（材質：ＳＵＳ３０４、寸法：高さ５ｃｍ×直径５ｃｍ×肉厚５ｍｍ）内のｂ部に燃料油Ｃを深さが約３ｃｍ（体積約４０ｍｌ）の量を入れる。
【００５３】
次いで、ゴム試験片３０（寸法：直径５ｃｍ×２ｍｍ（厚））を容器状治具２０の開口部が封止されるように載置した後、このゴム試験片３０と前記容器状治具２０との当接部が密封されるように、上部治具４０を締付ける。
【００５４】
次いで、このようにゴム試験片がセットされた燃料透過試験用治具５０を、７０℃の恒温槽（図示せず）に入れ、２４時間毎にその重量を測定し、その重量変化から、燃料透過量を測定する。
【００５５】
なお、以下の実施例、比較例で用いた含ふっ素（共）重合体、補強材等の略号は、以下の通り。
（イ−１）ＦＫＭ（Ａ１）：
（ａ１）パーフロロメトキシメトキシエチルビニルエーテル成分単位１６ｍｏｌ％、
（ｂ１）フッ化ビニリデン成分単位７３ｍｏｌ％、
（ｃ１）四フッ化エチレン成分単位１１ｍｏｌ％、
（ｄ１）六フッ化プロピレン成分単位０ｍｏｌ％、及び
架橋部位用としてヨウ素化不飽和フロロ炭化水素成分単位を約０．５ｍｏｌ％（（ａ１）〜（ｄ１）の合計１００モルあたり０．５ｍｏｌ）の量で共重合されている含フッ素共重合体（未架橋フッ素ゴム）、フッ素含有量６６重量％）、ムーニー粘度（ＪＩＳ Ｋ６
３００準拠、ＭＬ1+10，１２１℃）１０５。
（イ−２）ＦＫＭ（Ａ２）：
デュポンダウエラストマー社製ポリマー「ＧＬＴ５０５」（成分単位組成がフッ化ビニリデン、４フッ化エチレン、パーフロロ（メチルビニルエーテル）の共重合体であって、さらに架橋部位用として臭素化および／またはヨウ素化不飽和フロロ炭化水素成分単位を有している含フッ素共重合体。フッ素含量６４％）
（イ−３）ＦＫＭ（Ａ３）：
デュポンダウエラストマー社製ポリマー「ＧＦＬＴ５０１」（成分単位組成がフッ化ビニリデン、４フッ化エチレン、パーフロロ（メチルビニルエーテル）の共重合体であって
、さらに架橋部位用として臭素化および／またはヨウ素化不飽和フロロ炭化水素成分単位を有している含フッ素共重合体、フッ素含量６７％）
（ロ）Ｎ９９０カーボン：
Ｃａｎｃａｒｂ製、Ｔｈｅｒｍａｘ Ｎ９９０
（ハ）瀝青質微粉末：
平均粒径φ６μｍ、Ｋｅｙｓｔｏｎｅ  Ｆｉｌｌｅｒ  ＆  Ｍｆｇ製、「Ｍｉｎｅｒａｌ  Ｂｌａｃｋ  ３２５ＢＡ」
【実施例１】
【００５６】
＜配合物の組成＞
ＦＫＭ（Ａ１）                                        １００重量部、
Ｎ９９０カーボン                                        ４０重量部、
水酸化カルシウム（金属化合物として）                      ５重量部、
２,５ジメチル２,５ジ(第３ブチルパーオキシ)ヘキサン        １重量部、
トリアリルイソシアヌレート                                ３重量部。
【００５７】
上記組成の配合物を、ニーダーおよびオープンロールにて混練した。この未加硫ゴム組成物の加硫成形は、加硫プレスにより１７０℃×２０分間の一次加硫、および加熱オーブンにより１６０℃×２時間の二次加硫により行い、１５０ｍｍ×１５０ｍｍ×２ｍｍ（厚）の加硫シートおよびＰ−２４サイズのＯリングを得た。
【００５８】
得られた加硫シートについて、ＪＩＳ Ｋ ６２５３、ＪＩＳ Ｋ ６２５１に準拠して常態物性を測定すると共に、ＪＩＳ Ｋ ６２６１に準拠してＴＲ試験を、ＪＩＳ  Ｋ  ６２５８に準拠して燃料油Ｃ中およびメタノール中にて２５℃で１６８時間放置後の体積変化率を測定し、またＪＩＳ Ｋ ６２６２に準拠してＰ−２４  Ｏリングにて２００℃で７０時間および３３６時間経過後での圧縮永久ひずみを測定した。
【００５９】
また、前記方法にて低温シール試験(Ａ)と、燃料シール試験、燃料透過試験を行った。
【００６０】
結果を表1に示す。
【実施例２】
【００６１】
実施例１において、Ｎ９９０カーボン量を２０重量部に変更し、また上記瀝青質微粉末（平均粒径φ：６μｍ）を２０重量部で添加した以外は実施例１と同様にして加硫シートおよびＰ−２４サイズのＯリングを得た。
【００６２】
得られた加硫シートおよびＯ−リングについて実施例１と同様に試験を行った。
【００６３】
結果を表１に示す。
【実施例３】
【００６４】
実施例１において、Ｎ９９０カーボン量を２０重量部に変更し、また偏平状グラファイト（平均粒子径φ：１０μｍ、アスペクト比：２０）を２０重量部で添加した以外は実施例１と同様にして加硫シートおよびＰ−２４サイズのＯリングを得た。
【００６５】
得られた加硫シートおよびＯ−リングについて実施例１と同様に試験を行った。
【００６６】
結果を表１に示す。
［比較例１］
実施例１において、ＦＫＭ（Ａ１）に代えて、ＦＫＭ（Ａ２）すなわち、デュポンダウ
エラストマー社製ポリマー「ＧＬＴ５０５」（成分単位組成がフッ化ビニリデン、４フッ化エチレン、パーフロロ（メチルビニルエーテル）の共重合体であって、さらに架橋部位用として臭素化および／またはヨウ素化不飽和フロロ炭化水素成分単位を有している含フッ素共重合体。フッ素含量６４％）に変更した以外は、実施例１と同様にして加硫シートおよびＰ−２４サイズのＯリングを得た。
【００６７】
得られた加硫シートおよびＯ−リングについて実施例１と同様に試験を行った。
【００６８】
結果を表１に示す。
［比較例２］
実施例１において、ＦＫＭ（Ａ１）に代えて、ＦＫＭ（Ａ３）すなわち、デュポンダウエラストマー社製ポリマー「ＧＦＬＴ５０１」（成分単位組成がフッ化ビニリデン、４フッ化エチレン、パーフロロ（メチルビニルエーテル）の共重合体であって、さらに架橋部位用として臭素化および／またはヨウ素化不飽和フロロ炭化水素成分単位を有している含フッ素共重合体。フッ素含量６７％）に変更した以外は、実施例１と同様にして加硫シートおよびＰ−２４サイズのＯリングを得た。
【００６９】
得られた加硫シートおよびＯ−リングについて実施例１と同様に試験を行った。
【００７０】
結果を表１に示す。
［比較例３］
実施例１において、水酸化カルシウム量を１重量部に変えた以外は実施例１と同様にして加硫シートおよびＰ−２４サイズのＯリングを得た。
【００７１】
得られた加硫シートおよびＯ−リングについて実施例１と同様に試験を行った。
【００７２】
結果を表１に示す。
［比較例４］
実施例１において、２,５ジメチル２,５ジ(第３ブチルパーオキシ)ヘキサン量を０．３重量部に変更したところ、成形時、架橋密度が上がらなかった。
［比較例５］
実施例１において、２,５ジメチル２,５ジ(第３ブチルパーオキシ)ヘキサン量を８重量部に変更したところ、加硫時に発泡し正常な試験片が得られなかった。
［比較例６］
実施例１において、トリアリルイソシアヌレート量を０．５重量部に変更したしたところ、成形時、架橋密度が上がらず正常な試験片が得られなかった。
［比較例７］
実施例１において、トリアリルイソシアヌレート量を１２重量部に変更した以外は実施例１と同様にして加硫シートおよびＰ−２４サイズのＯリングを得た。
【００７３】
得られた加硫シートおよびＯ−リングについて実施例１と同様に試験を行った。
【００７４】
なお、耐寒性試験では、試験片を５０％伸張させて行う必要があるが、上記のようにして得られた試験片は、ゴム弾性を有していないため、測定不可であった。
【００７５】
結果を表１に示す。
［比較例８］
実施例１において、Ｎ９９０カーボン量を１０重量部に変更し、瀝青質微粉末を５０重量部の量で添加したところ、配合物（組成物）の粘度が高すぎて、混練できなかった。
［比較例９］
実施例１において、Ｎ９９０カーボン量を１０重量部に変更し、偏平状グラファイトを５０重量部の量で添加したところ、配合物（組成物）の粘度が高すぎて、混練できなかった。
【００７６】
【表１】
2004217892.tif 000002
【００７７】
表１に示す試験結果より、本発明の自動車燃料用フッ素ゴム系シール材の好適な例を示す実施例１は耐熱性、耐寒性、耐燃料油性ともに良好であり、さらに実施例２は高温（２００℃）での耐圧縮歪み性に優れており耐熱性が良好であり、実施例３は燃料透過性が優れているため、自動車燃料用シール材として好適に使用できることが分かる。
【００７８】
一方、比較例１のシール材は、低温シール試験、燃料シール試験で漏れが生じ、また、比較例２では、低温シール試験で漏れが発生した。
【００７９】
また、比較例３のシール材では、腐食試験で金属腐食が発生し、また、比較例７では、得られた成形物は、ゴム弾性をほとんど有しておらず、シール材として使用できなかった。
【００８０】
なお、表中の空欄（−）は、本試験片が殆どゴム弾性を有さず、シール材として使用できないため、試験を行わなかったことを意味する。
［低温シール性試験(Ｂ)］
上記実施例で得られたＯ−リング、および従来のＯ−リングについて、図４に示す低温シール性試験装置に組み込んで、その低温シール性能を試験した。
【００８１】
結果を表２に示す。
【００８２】
図４に示す低温シール性試験装置の構造、作用などは、以下の通り。
【００８３】
Ｏリング６４とバックアップリング６３を、首の細くくびれた胴部円柱状の被シール部材６５の首部６５Ａと頭部６６Ａの間、および首部６５Ｂと頭部６６Ｂの間にそれぞれ組み込む。組込み時にはエンジンオイルをＯリング６４の表面に塗布し上部構造部６１の孔部７２に組付ける。
【００８４】
次いで、保持部材６７Ａ、６７Ｂ及びその下部に位置する下部構造部６９にて、被シール部材６５を押さえ、下部構造部６９と上部構造部６１をボルト６２で組付ける。
【００８５】
その後で、シール媒体（図示せず）をＰよりＯリング６４まで充填させる。
【００８６】
このシール媒体に外部より所定圧力を掛けた際に、漏れが発生した時には隙間（空隙）７２を介して隙間６８部へ漏れが生じる。
【００８７】
なお、低温シール性試験（Ｂ）の試験条件は、以下の通り。
【００８８】
低温シール性試験条件（Ｂ）：
（ａ）試験用Ｏ−リング:内径７．５ｍｍ×線径５．５ｍｍ。
（ｂ）試験条件：
温度：−３０℃、−３３℃、−３５℃、−３７℃、−４０℃、−４３℃、−４５℃、−４７℃、−５０℃。
【００８９】
圧力：５ＭＰａ、１０ＭＰａ、１５ＭＰａ。
【００９０】
圧力媒体：Ｆｕｅｌ−Ｃ（Ｃ−燃料油）。
【００９１】
圧縮率：２１％。
（ｃ）方法：図４に示す低温シール性測定用治具８０に、バックアップリング６３および試験用試料（Ｏ−リング）６４を組み込み、上記各試験条件(温度、圧力)で３分間加圧後、常圧に戻し、試験時と同じ温度で1時間放置した後に、媒体の漏れを目視により確認し
た。
【００９２】
なお、試料（Ｏ−リング）組み込み時に、エンジンオイルを、試料の表面に塗布した。
【００９３】
なお、下記表２中、「○」は「漏れなし」を示し、表中の圧力は、燃料油が漏れ始めたときの圧力（ＭＰａ）を示す。
【００９４】
【表２】
2004217892.tif 000003
【００９５】
［燃料中への浸漬試験］
上記実施例で得られたＯ−リング、および従来のＯ−リングについて、常態での硬度（Ｈｗ）を求めた。
【００９６】
また上記各Ｏ−リングを、密閉容器に入れたＦｕｅｌ−Ｃ中に、６０℃で７０時間浸漬し、硬さ変化（Points）、体積変化率（％）を求めた。
【００９７】
また、上記各Ｏ−リングを、密閉容器に入れたＦｕｅｌ−Ｃ（Ｃ燃料油）／メタノール（８０体積％／２０体積％）の混合液中に、６０℃で７０時間（ｈ）、浸漬し、硬さ変化（Points）及び体積変化率（％）を求めた。
【００９８】
硬さ及び体積変化率の測定は、何れも「JIS  B  6258」に準拠し実施した。
【００９９】
結果を表３に示す。
【０１００】
表３中、「Ｆｕｅｌ−Ｃ」は、イソオクタン／トルエン＝５０（重量％）／５０（重量％）を示す。
【０１０１】
【表３】
2004217892.tif 000004
【０１０２】
＜考察＞
この表３によれば、何れの浸漬液に対しても、従来のＯ−リングに比して、本発明のＯ−リングは、体積変化率の絶対値が小さく、耐性があることが分かる。
【産業上の利用可能性】
【０１０３】
以上詳述したことから明らかなように、本発明のフッ素ゴム系シール材は、耐熱性、耐寒性、耐燃料油性に優れ、自動車燃料と接触するような部位で用いられるシール材として好適である。また本発明によれば、このようなフッ素ゴム系シール材が得られるようなフッ素ゴム系シール材用組成物が提供される。
【図面の簡単な説明】
【０１０４】
【図１】図１は、本発明に係る自動車燃料用フッ素ゴム系シール材をインジェクタ用Ｏ−リングとして用いた態様を示す説明図である。
【図２】図２は、本発明で用いられる燃料シール試験方法を説明する説明図である。
【図３】図３は、本発明に係る自動車燃料用フッ素ゴム系シール材の燃料透過試験方法で用いられる燃料透過試験装置を説明する説明図である。
【図４】図４は、本発明の一実施例に係る自動車燃料用フッ素ゴム系シール材などをインジェクタ用Ｏ−リングとして用いた低温シール性試験の説明図である。
【符号の説明】
【０１０５】
１・・・・・・上部治具
２・・・・・・下部治具
２ａ・・・・・・下部治具の上面
３・・・・・・「Ｐ−２４」Ｏリング
４・・・・・・平面リング状の溝
５・・・・・・貫通孔
５ａ・・・・・・孔内の下部
６・・・・・・プレス
１０・・・・・・低温試験用治具
ａ・・・・・・フッ素系不活性液体（商品名「フロリナートＦＣ７７（Ｒ）」、米国３Ｍ社製）
ｂ・・・・・・燃料油Ｃ
２０・・・・・・上部が開口した容器状治具
３０・・・・・・ゴム試験片
４０・・・・・・上部治具
５０・・・・・・燃料透過試験用治具
【図１】
2004217892.tif 000005
【図２】
2004217892.tif 000006
【図３】
2004217892.tif 000007
【図４】
2004217892.tif 000008